(57)【特許請求の範囲】
【請求項１】
（Ａ）環状ポリオレフィン系樹脂を含む層と、
（Ｂ）分子中に脂環構造を有する、光及び／又は熱で重合した樹脂を含む層と、
（Ｃ）ハードコート層と、
をこの順に有し、前記（Ｃ）層の膜厚が１０μｍ以下である、光学フィルム。
【請求項２】
前記（Ａ）層の膜厚が２０μｍ以下であり、かつ前記（Ｂ）層の膜厚が２０μｍ以下である請求項１に記載の光学フィルム。
【請求項３】
前記分子中に脂環構造を有する、光及び／又は熱で重合した樹脂が、下記一般式（Ｉ）〜（Ｖ）のいずれかで表される基を有する重合性化合物を光及び／又は熱で重合した樹脂である請求項１又は２に記載の光学フィルム。
【化１】
0005970508.tif 000042
一般式（Ｉ）中、Ｌ、及びＬ’は各々独立に二価以上の連結基を表す。ｎは１〜３の整数を表す。
【化２】
0005970508.tif 000043
一般式（ＩＩ）中、Ｌ、及びＬ’は各々独立に二価以上の連結基を表す。ｎは１〜２の整数を表す。
【化３】
0005970508.tif 000044
一般式（ＩＩＩ）中、Ｌ、及びＬ’は各々独立に二価以上の連結基を表す。ｎは１〜２の整数を表す。
【化４】
0005970508.tif 000045
一般式（ＩＶ）中、Ｌ、及びＬ’は各々独立に二価以上の連結基を表し、Ｌ’’は水素原子または二価以上の連結基を表す。
【化５】
0005970508.tif 000046
一般式（Ｖ）中、Ｌ、及びＬ’は各々独立に二価以上の連結基を表す。
【請求項４】
前記環状ポリオレフィン系樹脂が下記一般式（Ａ−ＩＩ）又は（Ａ−ＩＩＩ）で表される環状オレフィンに由来する構造単位を有する重合体である請求項１〜３のいずれか１項に記載の光学フィルム。
【化６】
0005970508.tif 000047
【化７】
0005970508.tif 000048
一般式（Ａ−ＩＩ）〜（Ａ−ＩＩＩ）中、ｍは０〜４の整数を表す。Ｒ3〜Ｒ6は各々独立に水素原子又は炭素数１〜１０の炭化水素基を表し、Ｘ2〜Ｘ3、Ｙ2〜Ｙ3は各々独立に水素原子、炭素数１〜１０の炭化水素基、ハロゲン原子、ハロゲン原子で置換された炭素数１〜１０の炭化水素基、置換基を有していても良いビニル基、（メタ）アクリロイル基、−(ＣＨ2)nＣＯＯＲ11、−(ＣＨ2)nＯＣＯＲ12、−(ＣＨ2)nＮＣＯ、−(ＣＨ2)nＮＯ2、−(ＣＨ2)nＣＮ、−(ＣＨ2)nＣＯＮＲ13Ｒ14、−(ＣＨ2)nＮＲ13Ｒ14、−(ＣＨ2)nＯＺ、−(ＣＨ2)nＷ、又はＸ2とＹ2あるいはＸ3とＹ3から構成された(−ＣＯ)2Ｏ、(−ＣＯ)2ＮＲ15を示す。なお、Ｒ11，Ｒ12，Ｒ13，Ｒ14，Ｒ15は各々独立に水素原子、炭素数１〜２０の炭化水素基、Ｚは炭化水素基又はハロゲンで置換された炭化水素基、ＷはＳｉＲ16pＤ3-p（Ｒ16は炭素数１〜１０の炭化水素基、Ｄはハロゲン原子、−ＯＣＯＲ16又は−ＯＲ16、ｐは０〜３の整数を示す）、ｎは０〜１０の整数を示す。
【請求項５】
偏光子と請求項１〜４のいずれか１項に記載の光学フィルムとを有する偏光板であって、
偏光子、（Ａ）層、（Ｂ）層をこの順に有する偏光板。
【請求項６】
前記偏光子の膜厚が１０μｍ以下であり、偏光板全体の厚さが４０μｍ以下である請求項５に記載の偏光板。
【請求項７】
下記（ａ）〜（ｆ）の工程を有する請求項１〜４のいずれか１項に記載の光学フィルムの製造方法。
（ａ）支持体上に、環状ポリオレフィン系樹脂と第一の溶媒とを含む第一の溶液を塗布して第一塗布層を形成する工程
（ｂ）前記第一塗布層に含まれる第一の溶媒を乾燥させて（Ａ）層を得る工程
（ｃ）前記（Ａ）層上に、分子中に脂環構造を有する重合性化合物と第二の溶媒とを含む第二の溶液を塗布して第二塗布層を形成する工程
（ｄ）前記第二塗布層に含まれる第二の溶媒を乾燥させる工程
（ｅ）前記第二塗布層に含まれる分子中に脂環構造を有する重合性化合物を、光及び／又は熱により重合して分子中に脂環構造を有する樹脂を得て、（Ｂ）層を得る工程
（ｆ）前記（Ａ）層と（Ｂ）層を含む積層体を、前記支持体から剥離する工程
【請求項８】
請求項１〜４のいずれか１項に記載の光学フィルム、又は請求項５若しくは６に記載の偏光板を含む画像表示装置。
【発明の詳細な説明】
【技術分野】
【０００１】
本発明は、光学フィルム、偏光板、偏光板の製造方法、及び画像表示装置に関する。
【背景技術】
【０００２】
近年、液晶表示装置は、液晶テレビや、パソコン、携帯電話、デジタルカメラなどの液晶パネル等の用途で広く用いられている。通常、液晶表示装置は、液晶セルの両側に偏光板を設けた液晶パネル部材を有し、バックライト部材からの光を液晶パネル部材で制御することにより表示が行われている。ここで、偏光板は偏光子と少なくとも１枚の保護フィルム（偏光板保護フィルム）とを含んでなり、一般的な偏光子は延伸されたポリビニルアルコール（ＰＶＡ）系フィルムをヨウ素又は二色性色素で染色することにより得られ、保護フィルムとしては種々の熱可塑性樹脂を用いたフィルムが用いられている。また、視認側に配置される偏光板の視認側保護フィルムには、硬度を付与するために更にハードコート層を積層するのが一般的である。
【０００３】
偏光板保護フィルムに用いられる熱可塑性樹脂フィルムとしては、セルロースアシレートフィルムが一般的に用いられているが、セルロースアシレートは吸湿性が高いため使用される環境の湿度により伸縮して応力歪みによるムラが発生しやすい。そのため、防湿性に優れる環状ポリオレフィン系樹脂フィルムを偏光板保護フィルムとして使用することも提案されている。
特許文献１には、ノルボルネン系重合体からなる樹脂フィルム上にハードコート層を積層した偏光板保護フィルムが記載されている。
特許文献２には、ノルボルネン系樹脂フィルムとハードコート層を有する偏光板保護フィルムが記載されている。
【先行技術文献】
【特許文献】
【０００４】
【特許文献１】特開２００６−３０８７０号公報
【特許文献２】特開２００９−２０４８５号公報
【発明の概要】
【発明が解決しようとする課題】
【０００５】
近年、液晶表示装置、特に中小型用途の液晶表示装置は薄型化が急激に進んでおり、使用される部材（光学フィルム、偏光板保護フィルム、偏光板など）の薄膜化が急務となっている。
一方で、偏光板保護フィルムの薄膜化に伴い、薄膜化した偏光板保護フィルムを有する偏光板を液晶表示装置に組み込んで使用した場合に、高温高湿環境下などでは吸湿により偏光板保護フィルムが伸縮するために発生する応力の影響が、薄膜化しない場合よりも大きくなってしまう。この応力の影響により、偏光板を含む液晶パネルが反って角部に光漏れが生じるワープムラが問題となる。吸湿により、偏光板保護フィルムが伸縮することがわかっているので、この問題は、透湿度の低いフィルムを偏光板保護フィルムとして使用することで改善できると考えられる。
保護フィルムの透湿度を下げる手段としては、前述の透湿度が極めて低い素材である環状オレフィン系樹脂を用いることが考えられる。しかし本発明者らの検討により環状オレフィン系樹脂を液晶表示装置の視認側偏光板の視認側の偏光板保護フィルムとして用いる場合、ハードコート層を積層すると、ハードコート層と環状オレフィン系樹脂フィルムとの密着性が低いこと、表面硬度が低いことが分かった。
【０００６】
本発明の目的は、薄膜でも高い湿熱耐久性を有し、ハードコート層との密着性に優れ、かつ表面硬度が高い光学フィルム、この光学フィルムと偏光子を有する偏光板、及びこの光学フィルム又はこの偏光板を有する画像表示装置を提供することである。
【課題を解決するための手段】
【０００７】
本発明者らが鋭意検討した結果、以下の手段により上記課題を解決できることを見出した。
＜１＞
（Ａ）環状ポリオレフィン系樹脂を含む層と、
（Ｂ）分子中に脂環構造を有する、光及び／又は熱で重合した樹脂を含む層と、
（Ｃ）ハードコート層と、
をこの順に有し、上記（Ｃ）層の膜厚が１０μｍ以下である、光学フィルム。
＜２＞
上記（Ａ）層の膜厚が２０μｍ以下であり、かつ上記（Ｂ）層の膜厚が２０μｍ以下である＜１＞に記載の光学フィルム。
＜３＞
上記分子中に脂環構造を有する、光及び／又は熱で重合した樹脂が、下記一般式（Ｉ）〜（Ｖ）のいずれかで表される基を有する重合性化合物を光及び／又は熱で重合した樹脂である＜１＞又は＜２＞に記載の光学フィルム。
【化１０１】
0005970508.tif 000002
一般式（Ｉ）中、Ｌ、及びＬ’は各々独立に二価以上の連結基を表す。ｎは１〜３の整数を表す。
【化１０２】
0005970508.tif 000003
一般式（ＩＩ）中、Ｌ、及びＬ’は各々独立に二価以上の連結基を表す。ｎは１〜２の整数を表す。
【化１０３】
0005970508.tif 000004
一般式（ＩＩＩ）中、Ｌ、及びＬ’は各々独立に二価以上の連結基を表す。ｎは１〜２の整数を表す。
【化１０４】
0005970508.tif 000005
一般式（ＩＶ）中、Ｌ、及びＬ’は各々独立に二価以上の連結基を表し、Ｌ’’は水素原子または二価以上の連結基を表す。
【化１０５】
0005970508.tif 000006
一般式（Ｖ）中、Ｌ、及びＬ’は各々独立に二価以上の連結基を表す。
＜４＞
上記環状ポリオレフィン系樹脂が下記一般式（Ａ−ＩＩ）又は（Ａ−ＩＩＩ）で表される環状オレフィンに由来する構造単位を有する重合体である＜１＞〜＜３＞のいずれかに記載の光学フィルム。
【化１０６】
0005970508.tif 000007
【化１０７】
0005970508.tif 000008
一般式（Ａ−ＩＩ）〜（Ａ−ＩＩＩ）中、ｍは０〜４の整数を表す。Ｒ3〜Ｒ6は各々独立に水素原子又は炭素数１〜１０の炭化水素基を表し、Ｘ2〜Ｘ3、Ｙ2〜Ｙ3は各々独立に水素原子、炭素数１〜１０の炭化水素基、ハロゲン原子、ハロゲン原子で置換された炭素数１〜１０の炭化水素基、置換基を有していても良いビニル基、（メタ）アクリロイル基、−(ＣＨ2)nＣＯＯＲ11、−(ＣＨ2)nＯＣＯＲ12、−(ＣＨ2)nＮＣＯ、−(ＣＨ2)nＮＯ2、−(ＣＨ2)nＣＮ、−(ＣＨ2)nＣＯＮＲ13Ｒ14、−(ＣＨ2)nＮＲ13Ｒ14、−(ＣＨ2)nＯＺ、−(ＣＨ2)nＷ、又はＸ2とＹ2あるいはＸ3とＹ3から構成された(−ＣＯ)2Ｏ、(−ＣＯ)2ＮＲ15を示す。なお、Ｒ11，Ｒ12，Ｒ13，Ｒ14，Ｒ15は各々独立に水素原子、炭素数１〜２０の炭化水素基、Ｚは炭化水素基又はハロゲンで置換された炭化水素基、ＷはＳｉＲ16pＤ3-p（Ｒ16は炭素数１〜１０の炭化水素基、Ｄはハロゲン原子、−ＯＣＯＲ16又は−ＯＲ16、ｐは０〜３の整数を示す）、ｎは０〜１０の整数を示す。
＜５＞
偏光子と＜１＞〜＜４＞のいずれかに記載の光学フィルムとを有する偏光板であって、
偏光子、（Ａ）層、（Ｂ）層をこの順に有する偏光板。
＜６＞
上記偏光子の膜厚が１０μｍ以下であり、偏光板全体の厚さが４０μｍ以下である＜５＞に記載の偏光板。
＜７＞
下記（ａ）〜（ｆ）の工程を有する＜１＞〜＜４＞のいずれかに記載の光学フィルムの製造方法。
（ａ）支持体上に、環状ポリオレフィン系樹脂と第一の溶媒とを含む第一の溶液を塗布して第一塗布層を形成する工程
（ｂ）上記第一塗布層に含まれる第一の溶媒を乾燥させて（Ａ）層を得る工程
（ｃ）上記（Ａ）層上に、分子中に脂環構造を有する重合性化合物と第二の溶媒とを含む第二の溶液を塗布して第二塗布層を形成する工程
（ｄ）上記第二塗布層に含まれる第二の溶媒を乾燥させる工程
（ｅ）上記第二塗布層に含まれる分子中に脂環構造を有する重合性化合物を、光及び／又は熱により重合して分子中に脂環構造を有する樹脂を得て、（Ｂ）層を得る工程
（ｆ）上記（Ａ）層と（Ｂ）層を含む積層体を、上記支持体から剥離する工程
＜８＞
＜１＞〜＜４＞のいずれかに記載の光学フィルム、又は＜５＞若しくは＜６＞に記載の偏光板を含む画像表示装置。
本発明は上記＜１＞〜＜８＞に記載した事項に関するものであるが参考のためにその他の事項についても記載した。
【０００８】
［１］
（Ａ）環状ポリオレフィン系樹脂を含む層と、
（Ｂ）分子中に脂環構造を有する、光及び／又は熱で重合した樹脂を含む層と、
を有する光学フィルム。
［２］
上記（Ａ）層の膜厚が２０μｍ以下であり、かつ上記（Ｂ）層の膜厚が２０μｍ以下である［１］に記載の光学フィルム。
［３］
更に、（Ｃ）ハードコート層を有し、
（Ａ）層、（Ｂ）層、（Ｃ）層をこの順に有する［１］又は［２］に記載の光学フィルム。
［４］
上記（Ｃ）層の膜厚が１０μｍ以下である［３］に記載の光学フィルム。
［５］
上記分子中に脂環構造を有する、光及び／又は熱で重合した樹脂が、下記一般式（Ｉ）〜（Ｖ）のいずれかで表される基を有する重合性化合物を光及び／又は熱で重合した樹脂である［１］〜［４］のいずれかに記載の光学フィルム。
【化１】
0005970508.tif 000009
一般式（Ｉ）中、Ｌ、及びＬ’は各々独立に二価以上の連結基を表す。ｎは１〜３の整数を表す。
【化２】
0005970508.tif 000010
一般式（ＩＩ）中、Ｌ、及びＬ’は各々独立に二価以上の連結基を表す。ｎは１〜２の整数を表す。
【化３】
0005970508.tif 000011
一般式（ＩＩＩ）中、Ｌ、及びＬ’は各々独立に二価以上の連結基を表す。ｎは１〜２の整数を表す。
【化４】
0005970508.tif 000012
一般式（ＩＶ）中、Ｌ、及びＬ’は各々独立に二価以上の連結基を表し、Ｌ’’は水素原子または二価以上の連結基を表す。
【化５】
0005970508.tif 000013
一般式（Ｖ）中、Ｌ、及びＬ’は各々独立に二価以上の連結基を表す。
［６］
上記環状ポリオレフィン系樹脂が下記一般式（Ａ−ＩＩ）又は（Ａ−ＩＩＩ）で表される環状オレフィンに由来する構造単位を有する重合体である［１］〜［５］のいずれかに記載の光学フィルム。
【化６】
0005970508.tif 000014
【化７】
0005970508.tif 000015
一般式（Ａ−ＩＩ）〜（Ａ−ＩＩＩ）中、ｍは０〜４の整数を表す。Ｒ3〜Ｒ6は各々独立に水素原子又は炭素数１〜１０の炭化水素基を表し、Ｘ2〜Ｘ3、Ｙ2〜Ｙ3は各々独立に水素原子、炭素数１〜１０の炭化水素基、ハロゲン原子、ハロゲン原子で置換された炭素数１〜１０の炭化水素基、置換基を有していても良いビニル基、（メタ）アクリロイル基、−(ＣＨ2)nＣＯＯＲ11、−(ＣＨ2)nＯＣＯＲ12、−(ＣＨ2)nＮＣＯ、−(ＣＨ2)nＮＯ2、−(ＣＨ2)nＣＮ、−(ＣＨ2)nＣＯＮＲ13Ｒ14、−(ＣＨ2)nＮＲ13Ｒ14、−(ＣＨ2)nＯＺ、−(ＣＨ2)nＷ、又はＸ2とＹ2あるいはＸ3とＹ3から構成された(−ＣＯ)2Ｏ、(−ＣＯ)2ＮＲ15を示す。なお、Ｒ11，Ｒ12，Ｒ13，Ｒ14，Ｒ15は各々独立に水素原子、炭素数１〜２０の炭化水素基、Ｚは炭化水素基又はハロゲンで置換された炭化水素基、ＷはＳｉＲ16pＤ3-p（Ｒ16は炭素数１〜１０の炭化水素基、Ｄはハロゲン原子、−ＯＣＯＲ16又は−ＯＲ16、ｐは０〜３の整数を示す）、ｎは０〜１０の整数を示す。
［７］
偏光子と［１］〜［６］のいずれかに記載の光学フィルムとを有する偏光板であって、
偏光子、（Ａ）層、（Ｂ）層をこの順に有する偏光板。
［８］
上記偏光子の膜厚が１０μｍ以下であり、偏光板全体の厚さが４０μｍ以下である［７］に記載の偏光板。
［９］
下記（ａ）〜（ｆ）の工程を有する［１］〜［６］のいずれかに記載の光学フィルムの製造方法。
（ａ）支持体上に、環状ポリオレフィン系樹脂と第一の溶媒とを含む第一の溶液を塗布して第一塗布層を形成する工程
（ｂ）上記第一塗布層に含まれる第一の溶媒を乾燥させて（Ａ）層を得る工程
（ｃ）上記（Ａ）層上に、分子中に脂環構造を有する重合性化合物と第二の溶媒とを含む第二の溶液を塗布して第二塗布層を形成する工程
（ｄ）上記第二塗布層に含まれる第二の溶媒を乾燥させる工程
（ｅ）上記第二塗布層に含まれる分子中に脂環構造を有する重合性化合物を、光及び／又は熱により重合して分子中に脂環構造を有する樹脂を得て、（Ｂ）層を得る工程
（ｆ）上記（Ａ）層と（Ｂ）層を含む積層体を、上記支持体から剥離する工程
［１０］
［１］〜［６］のいずれかに記載の光学フィルム、又は［７］若しくは［８］に記載の偏光板を含む画像表示装置。
【発明の効果】
【０００９】
本発明によれば、薄膜でも高い耐湿性を有し、ハードコート層との密着性に優れ、かつ表面硬度が高い光学フィルム、この光学フィルムと偏光子を有する偏光板、及びこの光学フィルム又はこの偏光板を有する画像表示装置を提供することができる。
【図面の簡単な説明】
【００１０】
【図１】本発明の偏光板の一例の断面模式図である。
【発明を実施するための形態】
【００１１】
以下、本発明を実施するための形態について詳細に説明するが、本発明はこれらに限定されるものではない。なお、本明細書において、数値が物性値、特性値等を表す場合に、「（数値１）〜（数値２）」という記載は「（数値１）より大きく（数値２）より小さい」の意味を表す。また、本明細書において、「（メタ）アクリレート」との記載は、「アクリレート及びメタクリレートの少なくともいずれか」の意味を表す。「（メタ）アクリル酸」、「（メタ）アクリロイル」等も同様である。
【００１２】
［光学フィルム］
本発明の光学フィルムは、（Ａ）環状ポリオレフィン系樹脂を含む層（「（Ａ）層」とも呼ぶ）と、（Ｂ）分子中に脂環構造を有する、光及び／又は熱で重合した樹脂を含む層（「（Ｂ）層」とも呼ぶ）とを有する。
【００１３】
〔（Ａ）環状ポリオレフィン系樹脂を含む層〕
本発明の光学フィルムは、環状ポリオレフィン系樹脂を含む層（（Ａ）層）を有する。
【００１４】
＜（Ａ）層に含まれる環状ポリオレフィン系樹脂＞
（Ａ）層は環状ポリオレフィン系樹脂を含有する。環状ポリオレフィン系樹脂とは、環状オレフィン構造を有する重合体樹脂を表す。
本発明に用いる環状オレフィン構造を有する重合体樹脂の例には、（１）ノルボルネン系重合体、（２）単環の環状オレフィンの重合体、（３）環状共役ジエンの重合体、（４）ビニル脂環式炭化水素重合体、及び（１）〜（４）の水素化物などがある。
【００１５】
環状ポリオレフィン系樹脂としては、下記一般式（Ａ−ＩＩ）又は（Ａ−ＩＩＩ）で表される環状オレフィンに由来する構造単位を有する重合体が好ましい。
下記一般式（Ａ−ＩＩ）で表される構造単位を有する重合体は、ノルボルネン系付加重合体であり、下記一般式（Ａ−ＩＩＩ）で表される構造単位を有する重合体は、ノルボルネン系開環重合体である。
【００１６】
【化８】
0005970508.tif 000016
【００１７】
【化９】
0005970508.tif 000017
【００１８】
一般式（Ａ−ＩＩ）〜（Ａ−ＩＩＩ）中、ｍは０〜４の整数を表す。Ｒ3〜Ｒ6は各々独立に水素原子又は炭素数１〜１０の炭化水素基を表し、Ｘ2〜Ｘ3、Ｙ2〜Ｙ3は各々独立に水素原子、炭素数１〜１０の炭化水素基、ハロゲン原子、ハロゲン原子で置換された炭素数１〜１０の炭化水素基、−(ＣＨ2)nＣＯＯＲ11、−(ＣＨ2)nＯＣＯＲ12、−(ＣＨ2)nＮＣＯ、−(ＣＨ2)nＮＯ2、−(ＣＨ2)nＣＮ、−(ＣＨ2)nＣＯＮＲ13Ｒ14、−(ＣＨ2)nＮＲ13Ｒ14、−(ＣＨ2)nＯＺ、−(ＣＨ2)nＷ、又はＸ2とＹ2あるいはＸ3とＹ3から構成された(−ＣＯ)2Ｏ、(−ＣＯ)2ＮＲ15を示す。なお、Ｒ11，Ｒ12，Ｒ13，Ｒ14，Ｒ15は各々独立に水素原子、炭素数１〜２０の炭化水素基、Ｚは炭化水素基又はハロゲンで置換された炭化水素基、ＷはＳｉＲ16pＤ3-p（Ｒ16は炭素数１〜１０の炭化水素基、Ｄはハロゲン原子、−ＯＣＯＲ16又は−ＯＲ16、ｐは０〜３の整数を示す）、ｎは０〜１０の整数を示す。
【００１９】
前述の一般式（Ａ−ＩＩ）又は（Ａ−ＩＩＩ）におけるｍが０又は１を表し、Ｒ3〜Ｒ6、Ｘ2〜Ｘ3、Ｙ2〜Ｙ3が水素原子を表すことが特に好ましい。
【００２０】
一般式（Ａ−ＩＩ）又は（Ａ−ＩＩＩ）で表される構造単位を有する重合体は、更に下記一般式（Ａ−Ｉ）で表される構造単位の少なくとも１種以上を含んでもよい。
【００２１】
【化１０】
0005970508.tif 000018
【００２２】
一般式（Ａ−Ｉ）中、Ｒ1〜Ｒ2は各々独立に水素原子又は炭素数１〜１０の炭化水素基を表し、Ｘ1及びＹ1は各々独立に水素原子、炭素数１〜１０の炭化水素基、ハロゲン原子、ハロゲン原子で置換された炭素数１〜１０の炭化水素基、−(ＣＨ2)nＣＯＯＲ11、−(ＣＨ2)nＯＣＯＲ12、−(ＣＨ2)nＮＣＯ、−(ＣＨ2)nＮＯ2、−(ＣＨ2)nＣＮ、−(ＣＨ2)nＣＯＮＲ13Ｒ14、−(ＣＨ2)nＮＲ13Ｒ14、−(ＣＨ2)nＯＺ、−(ＣＨ2)nＷ、又はＸ1とＹ1から構成された(−ＣＯ)2Ｏ、(−ＣＯ)2ＮＲ15を示す。なお、Ｒ11，Ｒ12，Ｒ13，Ｒ14，Ｒ15は各々独立に水素原子、炭素数１〜２０の炭化水素基、Ｚは炭化水素基又はハロゲンで置換された炭化水素基、ＷはＳｉＲ16pＤ3-p（Ｒ16は炭素数１〜１０の炭化水素基、Ｄはハロゲン原子、−ＯＣＯＲ16又は−ＯＲ16、ｐは０〜３の整数を示す）、ｎは０〜１０の整数を示す。
【００２３】
透湿度低下、及びＡ層とＢ層の密着性の観点から、環状ポリオレフィン系樹脂が、環状オレフィンに由来する構造単位を、環状ポリオレフィン系樹脂の全質量に対して９０質量％以下含有することが好ましく、３０〜８５質量％含有することがより好ましく、５０〜７９質量％含有することが更に好ましく、６０〜７５質量％含有することが最も好ましい。ここで、環状ポリオレフィンに由来する構造単位の割合は環状ポリオレフィン系樹脂中の平均値を表す。
【００２４】
ノルボルネン系重合体水素化物は、特開平１−２４０５１７号、特開平７−１９６７３６号、特開昭６０−２６０２４号、特開昭６２−１９８０１号、特開２００３−1１５９７６７号あるいは特開２００４−３０９９７９号等に開示されているように、多環状不飽和化合物を付加重合あるいはメタセシス開環重合したのち水素添加することにより作られる。本発明に用いるノルボルネン系重合体において、Ｒ3〜Ｒ6は水素原子又は−ＣＨ3が好ましく、透湿度が低いという観点から水素原子であることがさらに好ましい。Ｘ3、及びＹ3は水素原子、Ｃｌ、−ＣＯＯＣＨ3が好ましく、透湿度が低いという観点から水素原子であることがさらに好ましい。その他の基は適宜選択される。ｍは０あるいは１が好ましい。このノルボルネン系樹脂は、ＪＳＲ（株）からアートン（Ａｒｔｏｎ）ＧあるいはアートンＦという商品名で発売されており、また日本ゼオン（株）からゼオノア（Ｚｅｏｎｏｒ）ＺＦ１４、ＺＦ１６、ゼオネックス（Ｚｅｏｎｅｘ）２５０あるいはゼオネックス２８０という商品名で市販されており、これらを使用することができる。
【００２５】
ノルボルネン系付加（共）重合体は、特開平１０−７７３２号、特表２００２−５０４１８４号、米国公開特許２００４２２９１５７Ａ１号あるいはＷＯ２００４／０７０４６３Ａ１号等に開示されている。ノルボルネン系多環状不飽和化合物同士を付加重合する事によって得られる。また、必要に応じ、ノルボルネン系多環状不飽和化合物と、エチレン、プロピレン、ブテン；ブタジエン、イソプレンのような共役ジエン；エチリデンノルボルネンのような非共役ジエン；アクリロニトリル、アクリル酸、メタアクリル酸、無水マレイン酸、アクリル酸エステル、メタクリル酸エステル、マレイミド、酢酸ビニル、塩化ビニルなどの線状ジエン化合物とを付加重合することもできる。中でもエチレンとの共重合体であることが好ましい。このノルボルネン系付加（共）重合体は、三井化学（株）よりアペルの商品名で発売されており、ガラス転移温度（Ｔｇ）の異なる例えばＡＰＬ８００８Ｔ（Ｔｇ７０℃）、ＡＰＬ６０１３Ｔ（Ｔｇ１２５℃）あるいはＡＰＬ６０１５Ｔ（Ｔｇ１４５℃）などのグレードがある。ポリプラスチック（株）よりＴＯＰＡＳ８００７、同６０１３、同６０１５などのペレットが発売されている。更に、Ｆｅｒｒａｎｉａ社よりＡｐｐｅａｒ３０００が発売されている。
【００２６】
本発明においては、環状ポリオレフィン系樹脂のガラス転移温度（Ｔｇ）に制限はないが、例えば１５０〜２５０℃というような高いＴｇの環状ポリオレフィン系樹脂も用いることができる。
【００２７】
環状ポリオレフィン系樹脂を含有する組成物の粘度、Ａ層とＢ層の密着性の観点から環状ポリオレフィン系樹脂のメルトフローレート（ＭＦＲ）は１〜５００ｇ/１０ｍｉｎであることが好ましく、５〜２００ｇ/１０ｍｉｎであることがより好ましく、４０〜２００ｇ/１０ｍｉｎであることがさらに好ましく、１００〜２００ｇ/１０ｍｉｎであることが最も好ましい。
【００２８】
（Ａ）層に含まれる環状ポリオレフィン系樹脂の含有量は、十分に低い透湿度を得るために、（Ａ）層の全固形分に対して、７０質量％以上であることが好ましく、８０質量％以上であることがより好ましく、９０質量％以上であることが更に好ましい。
また、環状ポリオレフィン系樹脂を単独（含有量１００質量％）で用いることも好ましい。
【００２９】
（Ａ）層の膜厚は、十分に低い透湿度を満ながらも薄膜化の要求を満足するという理由から、２０μｍ以下が好ましく、１μｍ以上１５μｍ以下がより好ましく、３μｍ以上１０μｍ以下が更に好ましい。
【００３０】
＜紫外線吸収剤＞
（Ａ）層は紫外線吸収剤を含有してもよい。紫外線吸収剤を含有することで、光学フィルムの耐光性を向上させたり、偏光板及び液晶表示装置の液晶化合物等の画像表示部材の劣化を防止したりすることができる。
紫外線吸収剤としては、例えば、オキシベンゾフェノン系化合物、ベンゾトリアゾール系化合物、サリチル酸エステル系化合物、ベンゾフェノン系化合物、シアノアクリレート系化合物、ニッケル錯塩系化合物、紫外線吸収性基を含有する高分子紫外線吸収化合物等があげられるが、これらに限定されない。紫外線吸収剤は２種以上用いてもよい。
紫外線吸収剤を含有する場合の紫外線吸収剤の含有量は、（Ａ）層の全固形分に対して０．２〜１０質量％が好ましく、０．５〜７質量％がより好ましく、１〜５質量％がさらに好ましい。
【００３１】
〔（Ｂ）分子中に脂環構造を有する、光及び／又は熱で重合した樹脂を含む層〕
本発明の光学フィルムは、分子中に脂環構造を有する、光及び／又は熱で重合した樹脂を含む層（（Ｂ）層）を有する。
【００３２】
＜（Ｂ）層に含まれる分子中に脂環構造を有する、光及び／又は熱で重合した樹脂＞
（Ｂ）層は、分子中に脂環構造を有する、光及び／又は熱で重合した樹脂を含む。
分子中に脂環構造を有する、光及び／又は熱で重合した樹脂は、分子中に有する脂環構造が（Ａ）層の環状ポリオレフィン系樹脂の環構造と類似の構造であるため、環状ポリオレフィン系樹脂との親和性が高く（Ａ）層との密着性に優れ、かつ脂環構造は疎水的であるため透湿度を低くでき、光学フィルムの膜厚を薄くした場合でも光学フィルムの透湿度を低くできると考えられる。また、（Ｂ）層上に（Ｃ）ハードコート層を積層した場合に界面混合層を形成しやすいために、（Ｃ）ハードコート層との密着性にも優れると考えられる。
【００３３】
分子中に脂環構造を有する、光及び／又は熱で重合した樹脂の脂環構造は、環状の脂肪族炭化水素基であることが好ましい。
脂環構造は、好ましくは炭素数５以上２０以下の脂環構造であり、より好ましくは炭素数８以上１６以下の脂環構造であり、更に好ましくは炭素数１０以上１４以下の脂環構造である。
脂環構造は、好ましくは、二環式、三環式等の、多環式構造である。
より好ましくは、特開２００６−２１５０９６号公報の特許請求の範囲記載の化合物の中心骨格、特開２００１−１０９９９号公報記載の化合物の中心骨格、あるいは、アダマンタン誘導体の骨格等が挙げられる。
環状の脂肪族炭化水素基としては具体的には、ノルボルニル、トリシクロデカニル、テトラシクロドデカニル、ペンタシクロペンタデカニル、アダマンチル、ジアマンタニル等が挙げられる。
【００３４】
分子中に脂環構造を有する、光及び／又は熱で重合した樹脂は、分子中に脂環構造を有する重合性化合物を光及び／又は熱で重合した樹脂であることが好ましい。分子中に脂環構造を有する重合性化合物は１種のみでもよいし、２種以上を併用してもよい。
分子中に脂環構造を有する重合性化合物は、エチレン性不飽和二重結合基を分子中に１つ以上有するモノマー又はオリゴマーであることが好ましく、２つ以上有する多官能モノマー又はオリゴマーであることがより好ましく、２つ以上４つ以下有する多官能モノマー又はオリゴマーであることが更に好ましい。
エチレン性不飽和二重結合基としては、（メタ）アクリロイル基、ビニル基、スチリル基、アリル基等の重合性官能基が挙げられ、中でも、（メタ）アクリロイル基、−Ｃ（Ｏ）ＯＣＨ＝ＣＨ２が好ましく、（メタ）アクリロイル基が更に好ましい。
【００３５】
分子中に脂環構造を有する重合性化合物としては、エチレン性不飽和二重結合基を２つ以上有する多官能モノマー又はオリゴマーが特に好ましい。エチレン性不飽和二重結合基を２つ以上有する多官能モノマー又はオリゴマーによって、低透湿性に優れ、（Ａ）層との密着性及び（Ｃ）ハードコート層との密着性に優れる（Ｂ）層とすることができる。詳細は明らかではないが、分子内に脂環構造を有する化合物を用いることで、環状ポリオレフィン系樹脂との相溶性が良化し、密着性が良化するものと考えられる。また、分子内にエチレン性不飽和二重結合基を２つ以上有し架橋点密度を上げることで、表面硬度を向上できる。
【００３６】
脂環構造を有する、光及び／又は熱で重合した樹脂は、下記一般式（Ｉ）〜（Ｖ）のいずれかで表される基を有する重合性化合物を光及び／又は熱で重合した樹脂であることが好ましく、下記一般式（Ｉ）、（ＩＩ）、又は（ＩＶ）で表される基を有する重合性化合物を光及び／又は熱で重合した樹脂であることがより好ましく、下記一般式（Ｉ）又は（ＩＶ）で表される基を有する重合性化合物を光及び／又は熱で重合した樹脂であることが更に好ましい。
【００３７】
【化１１】
0005970508.tif 000019
【００３８】
一般式（Ｉ）中、Ｌ、及びＬ’は各々独立に二価以上の連結基を表す。ｎは１〜３の整数を表す。
【００３９】
【化１２】
0005970508.tif 000020
【００４０】
一般式（ＩＩ）中、Ｌ、及びＬ’は各々独立に二価以上の連結基を表す。ｎは１〜２の整数を表す。
【００４１】
【化１３】
0005970508.tif 000021
【００４２】
一般式（ＩＩＩ）中、Ｌ、及びＬ’は各々独立に二価以上の連結基を表す。ｎは１〜２の整数を表す。
【００４３】
【化１４】
0005970508.tif 000022
【００４４】
一般式（ＩＶ）中、Ｌ、及びＬ’は各々独立に二価以上の連結基を表し、Ｌ’’は水素原子または二価以上の連結基を表す。
【００４５】
【化１５】
0005970508.tif 000023
【００４６】
一般式（Ｖ）中、Ｌ、及びＬ’は各々独立に二価以上の連結基を表す。
【００４７】
脂環構造を有し、かつ分子内に２個以上のエチレン性不飽和二重結合基を有する化合物は、脂環構造とエチレン性不飽和二重結合を有する基が連結基を介して結合した化合物であることが好ましい。
連結基としては、単結合、炭素数１〜６の置換されていてもよいアルキレン基、Ｎ位が置換されていてもよいアミド基、Ｎ位が置換されていてもよいカルバモイル基、エステル基、オキシカルボニル基、エーテル基等、及びこれらを組み合わせて得られる基が挙げられる。
【００４８】
これらの化合物は、例えば、脂環構造を有するジオール、トリオール等のポリオールと、（メタ）アクリロイル基、ビニル基、スチリル基、アリル基等を有する化合物のカルボン酸、カルボン酸誘導体、エポキシ誘導体、イソシアナート誘導体等との一段あるいは二段階の反応により容易に合成することができる。
好ましくは、（メタ）アクリル酸、（メタ）アクリロイルクロリド、（メタ）アクリル酸無水物、（メタ）アクリル酸グリシジルなどの化合物や、ＷＯ２０１２／００３１６Ａ号記載の化合物（例、１、１―ビス（アクリロキシメチル）エチルイソシアナート）を用いて、脂環構造を有するポリオールとの反応させることにより合成することができる。
【００４９】
一般式（Ｉ）で表される基を有する重合性化合物としては、好ましくは下記一般式（Ａ）又は（Ｂ）表される化合物である。
【００５０】
【化１６】
0005970508.tif 000024
【００５１】
【化１７】
0005970508.tif 000025
【００５２】
一般式（Ａ）及び一般式（Ｂ）において、Ｒ１は、水素原子または炭素数１〜３のアルキル基を表し、好ましくは、水素原子、メチル基、エチル基を表す。Ｒ２は炭素数１〜５のアルキレン基またはアルキレンオキサイド基を表し、好ましくはメチレン基、エチレン基、メチレンオキサイド基、エチレンオキサイド基を表す。Ｒ３は、水素原子または炭素数１〜３のアルキル基を表し、好ましくは、水素原子、メチル基、エチル基を表す。ｎは１または２の整数を表す。
【００５３】
本発明において、脂環構造を有しエチレン性不飽和二重結合基を有する化合物の好ましい具体例（Ｍ−１〜Ｍ−７）を示すが、本発明はこれらに限定されるものではない。
【００５４】
【化１８】
0005970508.tif 000026
【００５５】
【化１９】
0005970508.tif 000027
【００５６】
【化２０】
0005970508.tif 000028
【００５７】
（Ｂ）層に含まれる分子中に脂環構造を有する、光及び／又は熱で重合した樹脂の含有量は、十分な表面硬度を得るという理由から、（Ｂ）層の全固形分に対して、７０質量％以上であることが好ましく、７０質量％以上９９質量％以下がより好ましく、８０質量％以上９８質量％以下が更に好ましい。
【００５８】
（Ｂ）層の膜厚は、十分な表面硬度を得ながら薄膜化の要求を満足するという理由から、２０μｍ以下が好ましく、２μｍ以上１６μｍ以下がより好ましく、４μｍ以上１２μｍ以下が更に好ましい。
本発明の光学フィルムは、（Ａ）層の膜厚が２０μｍ以下であり、かつ（Ｂ）層の膜厚が２０μｍ以下であることが好ましい。
【００５９】
（Ｂ）層には、重合開始剤が含まれていてもよい。
【００６０】
〔（Ｃ）ハードコート層〕
本発明の光学フィルムは、更に、（Ｃ）ハードコート層（「Ｃ層」とも呼ぶ）を有することが好ましく、（Ａ）層、（Ｂ）層、（Ｃ）層をこの順に有することがより好ましい。
ここで、ハードコート層とは、ハードコート層を有する各光学フィルムを２５℃、相対湿度６０％の条件で２時間調湿した後、ＪＩＳ  Ｓ  ６００６が規定する試験用鉛筆（３Ｈ）を用いて、ハードコート層表面に対して、ＪＩＳ  Ｋ  ５４００が規定する鉛筆硬度評価法に従い、５００ｇのおもりを用いて各硬度の鉛筆で引っ掻きを５回繰り返し、傷跡が残らない回数が３回以上、好ましくは４回以上、より好ましくは５回となる層である。
（Ｃ）層の膜厚は、３μｍ以上２０μｍ以下がより好ましく、４μｍ以上１２μｍ以下が更に好ましい。３μｍ以上であることで十分な硬度が得られ、２０μｍ以下であることで脆性の点で好ましい。
【００６１】
ハードコート層は、光及び／又は熱により重合した樹脂を含むことが好ましく、ハードコート層の全固形分に対して光及び／又は熱により重合した樹脂を７０質量％以上含むことが好ましく、７５質量％以上９８質量％以下含むことがより好ましく、８０質量％以上９５質量％以下含むことが更に好ましい。ハードコート層の光及び／又は熱により重合した樹脂は、光及び／又は熱により重合する重合性化合物を光及び／又は熱により重合した樹脂であることが好ましい。
光及び／又は熱により重合する重合性化合物としては、直鎖又は分岐状の構造を持ち、かつ重合性基を２つ以上有する化合物（多官能モノマー）が好ましい。
光及び／又は熱により重合する重合性化合物が有する重合性基は、エチレン性不飽和二重結合基、エポキシ基、オキセタニル基、アルコキシシリル基が好ましい。
エチレン性不飽和二重結合基としては、（メタ）アクリロイル基、ビニル基、スチリル基、アリル基等の重合性官能基が挙げられ、中でも、（メタ）アクリロイル基、−Ｃ（Ｏ）ＯＣＨ＝ＣＨ２が好ましく、（メタ）アクリロイル基が更に好ましい。
【００６２】
光及び／又は熱により重合する重合性化合物は、エチレン性不飽和二重結合基を含む化合物、開環重合性基を含む化合物を用いることが好ましく、これらの化合物は単独あるいは組み合わせて用いることができる。
エチレン性不飽和二重結合基を含む化合物の好ましい例としては、エチレングリコールジアクリレート、トリメチロールプロパントリアクリレート、ジトリメチロールプロパンテトラアクリレート、ペンタエリスリトールトリアクリレート、ペンタエリスリトールテトラアクリレート、ジペンタエリスリトールペンタアクリレート、ジペンタエリスリトールヘキサアクリレート等のポリオールのポリアクリレート類；ビスフェノールＡジグリシジルエーテルのジアクリレート、ヘキサンジオールジグリシジルエーテルのジアクリレート等のエポキシアクリレート類；ポリイソシナネートとヒドロキシエチルアクリレート等の水酸基含有アクリレートの反応によって得られるウレタンアクリレート等を好ましい化合物として挙げることができる。また、市販化合物としては、ＥＢ−６００、ＥＢ−４０、ＥＢ−１４０、ＥＢ−１１５０、ＥＢ−１２９０Ｋ、ＩＲＲ２１４、ＥＢ−２２２０、ＴＭＰＴＡ、ＴＭＰＴＭＡ（以上、ダイセル・ユーシービー（株）製）、ＵＶ−６３００、ＵＶ−１７００Ｂ（以上、日本合成化学工業（株）製）等が挙げられる。
【００６３】
また、開環重合性基を含む化合物の好ましい例としては、グリシジルエーテル類としてエチレングリコールジグリシジルエーテル、ビスフェノールＡジグリシジルエーテル、トリメチロールエタントリグリシジルエーテル、トリメチロールプロパントリグリシジルエーテル、グリセロールトリグリシジルエーテル、トリグリシジルトリスヒドロキシエチルイソシアヌレート、ソルビトールテトラグリシジルエーテル、ペンタエリスリトールテトラグリシルエーテル、クレゾールノボラック樹脂のポリグリシジルエーテル、フェノールノボラック樹脂のポリグリシジルエーテルなど、脂環式エポキシ類としてセロキサイド２０２１Ｐ、セロキサイド２０８１、エポリードＧＴ−３０１、エポリードＧＴ−４０１、ＥＨＰＥ３１５０ＣＥ（以上、ダイセル化学工業（株）製）、フェノールノボラック樹脂のポリシクロヘキシルエポキシメチルエーテルなど、オキセタン類としてＯＸＴ−１２１、ＯＸＴ−２２１、ＯＸ−ＳＱ、ＰＮＯＸ−１００９（以上、東亞合成（株）製）などが挙げられる。その他にグリシジル（メタ）アクリレートの重合体、或いはグリシジル（メタ）アクリレートと共重合できるモノマーとの共重合体をハードコート層に使用することもできる。
【００６４】
ハードコート層は、ハードコート性に加えてその他の機能を有する層であってもよい。その他の機能としては、例えば、防眩性、帯電防止性、紫外線吸収性などが挙げられる。すなわち、ハードコート層には、その他の機能を付与するための成分（例えば光散乱粒子、帯電防止剤、紫外線吸収剤など）を含んでいてもよい。
【００６５】
ハードコート層の膜厚は、十分な硬度を確保しながらも薄膜化の要求を満足するという観点から、１０μｍ以下であることが好ましく、２μｍ以上８μｍ以下がより好ましく、３μｍ以上６μｍ以下が更に好ましい。
【００６６】
＜光学フィルムの層構成＞
本発明の光学フィルムは、（Ａ）環状ポリオレフィン系樹脂光を含む層、及び、（Ｂ）分子中に脂環構造を有する、光及び／又は熱で重合した樹脂を含む層、を有する。
本発明の光学フィルムは、更に、（Ｃ）ハードコート層を有し、（Ａ）層、（Ｂ）層、（Ｃ）層をこの順に有することが好ましい。
（Ａ）層と（Ｂ）層は他の層を介さずに直接積層されていることが好ましい。
（Ｂ）層と（Ｃ）層は他の層を介さずに直接積層されていることが好ましい。
また、本発明の光学フィルムは、（Ｃ）層の上（（Ｂ）層側と反対側の面上）に反射防止層（低屈折率層、中屈折率層、高屈折率層などの屈折率を調整した層等）を設けてもよい。本発明の光学フィルムの具体的な好ましい層構成を以下に示す。
・（Ａ）層／（Ｂ）層
・（Ａ）層／（Ｂ）層／（Ｃ）層
・（Ａ）層／（Ｂ）層／（Ｃ）層／低屈折率層
・（Ａ）層／（Ｂ）層／（Ｃ）層／高屈折率層／低屈折率層
・（Ａ）層／（Ｂ）層／（Ｃ）層／中屈折率層／高屈折率層／低屈折率層
中屈折率層、高屈折率層、低屈折率層としては特開２００６−１７８７０号、特開２００６−３０８８１号、特開２００７−２９８９７４号、特開２０１１―１３６５０３号、特開２０１２―１５９６９２号等に記載のものを好適に用いることができるがこれに限定されるものではない。
【００６７】
（光学フィルムの透湿度）
本発明の光学フィルムの透湿度は、ＪＩＳ  Ｚ−０２０８をもとに、４０℃、相対湿度９０％の条件において測定される。
本発明の光学フィルムの透湿度は、２００ｇ／ｍ２／ｄａｙ未満であることが好ましく、１００ｇ／ｍ２／ｄａｙ未満であることがより好ましく、５０ｇ／ｍ2／ｄａｙ未満であることが更に好ましく、３０ｇ／ｍ２／ｄａｙ未満であることが特に好ましく、１０ｇ／ｍ２／ｄａｙ未満であることが更に特に好ましい。
【００６８】
［光学フィルムの製造方法］
本発明の光学フィルムの製造方法は、たとえば（Ａ）環状ポリオレフィン系樹脂を含む層を溶融製膜で作製する方法と、溶液製膜で作製する方法が挙げられる。
（Ａ）層の膜厚を２０μｍ以下の薄膜とする場合は、支持体上に製膜することで搬送がしやすく、搬送中の折れやシワの発生を抑制できるため、良好な面状の光学フィルム及び偏光板を作製でき、かつ（Ａ）層と（Ｂ）層の密着性に優れる光学フィルムを作製できるという観点から、溶液製膜が好ましい。
【００６９】
＜溶液製膜＞
（Ａ）環状ポリオレフィン系樹脂を含む層を溶液製膜で作製する場合の本発明の光学フィルムの製造方法は、下記（ａ）〜（ｆ）の工程を有することが好ましい。
（ａ）支持体上に、環状ポリオレフィン系樹脂と第一の溶媒とを含む第一の溶液を塗布して第一塗布層を形成する工程
（ｂ）前述の第一塗布層に含まれる第一の溶媒を乾燥させて（Ａ）層を得る工程
（ｃ）前述の（Ａ）層上に、分子中に脂環構造を有する重合性化合物と第二の溶媒とを含む第二の溶液を塗布して第二塗布層を形成する工程
（ｄ）前述の第二塗布層に含まれる第二の溶媒を乾燥させる工程
（ｅ）前述の第二塗布層に含まれる分子中に脂環構造を有する重合性化合物を、光及び／又は熱により重合して分子中に脂環構造を有する樹脂を得て、（Ｂ）層を得る工程
（ｆ）前述の（Ａ）層と（Ｂ）層を含む積層体を、前述の支持体から剥離する工程
【００７０】
（Ａ）層は、（ｂ）工程で第一塗布層に含まれる第一の溶媒を乾燥させることで得られる。ただし、本発明の課題を解決できる範囲において、（Ａ）層中に第一の溶媒が残っていてもよく、また、（ｂ）工程は含まなくてもよい。
（Ｂ）層は、（ｄ）工程で第二の溶媒を乾燥させ、（ｅ）工程で第二塗布層に含まれる分子中に脂環構造を有する重合性化合物を、光及び／又は熱で重合させることで得られる。ただし、本発明の課題を解決できる範囲において、（Ｂ）層中に第二の溶媒が残っていてもよい。
【００７１】
前述の（ａ）〜（ｆ）工程はこの順に有することが好ましい。
【００７２】
また、本発明の光学フィルムの製造方法は、更に、下記（ｇ）工程を有することが好ましく、（ｇ）工程を（ｃ）工程を行った以降、（ｆ）工程を行う前に含むことが好ましい。
（ｇ）ハードコート層形成用溶液を、第二塗布層又は（Ｂ）層上に塗布して、ハードコート層を形成する工程
【００７３】
［（ａ）工程］
（ａ）工程は、支持体上に、環状ポリオレフィン系樹脂と第一の溶媒とを含む第一の溶液を塗布して第一塗布層を形成する工程である。
【００７４】
＜支持体＞
支持体は、ポリマーフィルムからなる支持体が好ましい。
ポリマーフィルムを構成するポリマーとしては、ポリエチレンテレフタレート等のポリエステル、セルローストリアセテートなどのセルロースエステルなどが挙げられる。
【００７５】
（ａ）工程の第一の溶液に含まれる環状ポリオレフィン系樹脂としては、（Ａ）層の説明で記載したとおりである。
【００７６】
＜第一の溶媒＞
第一の溶媒は、環状ポリオレフィン系樹脂を溶解又は分散できる溶媒である。
第一の溶媒は一種類の溶媒のみでも、二種類以上の溶媒を含んでもよい。
第一の溶媒は、有機溶媒であることが好ましく、ｎ−ペンタン、ｎ−ヘキサン、ｎ−ヘプタン、流動パラフィン、ミネラルスピリットなどの鎖状脂肪族炭化水素系溶剤、シクロペンタン、シクロヘキサン、メチルシクロヘキサン、ジメチルシクロヘキサン、トリメチルシクロヘキサン、エチルシクロヘキサン、ジエチルシクロヘキサン、デカヒドロナフタレン、ジシクロヘプタン、トリシクロデカン、ヘキサヒドロインデン、シクロオクタンなどの脂環式炭化水素系溶剤、ベンゼン、トルエン、キシレンなどの芳香族炭化水素系溶剤、インデン、テトラヒドロナフタレンなどの脂環と芳香環とを有する炭化水素系溶剤、ニトロメタン、ニトロベンゼン、アセトニトリルなどの含窒素炭化水素系溶剤、ジエチルエーテル、テトラヒドロフランなどの含酸素炭化水素系溶剤、ジクロロメタン、クロロホルムなどの塩素系溶剤、メタノール、エタノール、イソプロパノール、ｎ−ブチルアルコール、シクロヘキシルアルコール、２−エチル−１−ヘキサノール、２−メチル−１ヘキサノール、２−メトキシエタノール、２−プロポキシエタノール、２−ブトキシエタノール、ジアセトンアルコールなどのアルコール系溶剤、ジメチルカーボーネート、ジエチルカーボネート、ジイソプロピルカーボネート、メチルエチルカーボネート、メチルｎ−プロピルカーボネートなどのカーボネート系溶剤、蟻酸エチル、蟻酸プロピル、蟻酸ペンチル、酢酸メチル、酢酸エチル、酢酸プロピル、プロピオン酸メチル、プロピオン酸エチル、２−エトキシプロピオン酸エチル、アセト酢酸メチル、アセト酢酸エチル、２−メトキシ酢酸メチル、２−エトキシ酢酸メチル、２−エトキシ酢酸エチルなどのエステル系溶剤、エチレングリコールエチルエーテル、エチレングリコールイソプロピルエーテル、エチレングリコールブチルエーテル、プロピレングリコールメチルエーテル、ジブチルエーテル、ジメトキシエタン、ジエトキシエタン、テトラヒドロフラン、アニソール、フェネトールなどのエーテル系溶剤、アセトン、１，２−ジアセトキシアセトン、アセチルアセトン、メチルエチルケトン、ジエチルケトン、ジプロピルケトン、ジイソブチルケトン、シクロペンタノン、シクロヘキサノン、メチルシクロヘキサノン、メチルイソブチルケトン、２−オクタノン、２−ペンタノン、２−ヘキサノンなどケトン系溶剤等が挙げられ、これらのうち少なくとも一種を用いることが好ましい。
【００７７】
第一の溶液には、（Ａ）層の説明で記載したとおり紫外線吸収剤を含んでいてもよい。
【００７８】
第一の溶液の固形分濃度は、良好な面状のフィルムを得る観点から、４質量％〜４０質量％であることが好ましく、６質量％〜３０質量％であることがより好ましく、８質量％〜２０質量％であることが更に好ましい。
【００７９】
＜塗布方法＞
第一の溶液の塗布方法は、例えば以下の方法が挙げられる。
ディップコート法、エアーナイフコート法、カーテンコート法、ローラーコート法、ワイヤーバーコート法、グラビアコート法やエクストルージョンコート法（ダイコート法）（米国特許２６８１２９４号明細書参照）、マイクログラビアコート法等の公知の方法が用いられ、その中でもマイクログラビアコート法、ダイコート法が好ましい。
【００８０】
［（ｂ）工程］
（ｂ）工程は、前述の第一塗布層に含まれる第一の溶媒を乾燥させて（Ａ）層を得る工程である。
ただし、（ｂ）工程を経ずに（ｃ）工程を実施してもよい。
乾燥方法としては、加熱処理が好ましく、６０〜２００℃の雰囲気温度で加熱処理することが好ましく、８０〜１６０℃で加熱処理することがより好ましい。
乾燥する時間としては、３０秒〜１０分の処理であることが好ましく、１分〜５分の処理であることがより好ましい。
【００８１】
［（ｃ）工程］
（ｃ）工程は、前述の（ａ）工程で設けられた第一塗布層上に、分子中に脂環構造を有する重合性化合物と第二の溶媒とを含む第二の溶液を塗布して第二塗布層を形成する工程である。
【００８２】
（ｃ）工程の第二の溶液に含まれる分子中に脂環構造を有する重合性化合物は（Ｂ）層の説明で記載したとおりである。
【００８３】
＜第二の溶媒＞
第二の溶媒は、分子中に脂環構造を有する重合性化合物を溶解又は分散できる溶媒である。
第二の溶媒は一種類の溶媒のみでも、二種類以上の溶媒を含んでもよい。
第二の溶媒は、有機溶媒であることが好ましく、分子中に脂環構造を有する重合性化合物の溶解性、塗工時の乾燥性、透光性粒子の分散性等を考慮し、各種溶剤を用いることができる。有機溶剤としては、例えばジブチルエーテル、ジメトキシエタン、ジエトキシエタン、プロピレンオキシド、１，４−ジオキサン、１，３−ジオキソラン、１，３，５−トリオキサン、テトラヒドロフラン、アニソール、フェネトール、炭酸ジメチル、炭酸メチルエチル、炭酸ジエチル、アセトン、メチルエチルケトン（ＭＥＫ）、ジエチルケトン、ジプロピルケトン、ジイソブチルケトン、シクロペンタノン、シクロヘキサノン、メチルシクロヘキサノン、蟻酸エチル、蟻酸プロピル、蟻酸ペンチル、酢酸メチル、酢酸エチル、酢酸プロピル、プロピオン酸メチル、プロピオン酸エチル、γ−プチロラクトン、２−メトキシ酢酸メチル、２−エトキシ酢酸メチル、２−エトキシ酢酸エチル、２−エトキシプロピオン酸エチル、２−メトキシエタノール、２−プロポキシエタノール、２−ブトキシエタノール、１，２−ジアセトキシアセトン、アセチルアセトン、ジアセトンアルコール、アセト酢酸メチル、アセト酢酸エチル等メチルアルコール、エチルアルコール、イソプロピルアルコール、ｎ−ブチルアルコール、シクロヘキシルアルコール、酢酸イソブチル、メチルイソブチルケトン（ＭＩＢＫ）、２−オクタノン、２−ペンタノン、２−ヘキサノン、エチレングリコールエチルエーテル、エチレングリコールイソプロピルエーテル、エチレングリコールブチルエーテル、プロピレングリコールメチルエーテル、エチルカルビトール、ブチルカルビトール、ヘキサン、ヘプタン、オクタン、シクロヘキサン、メチルシクロヘキサン、エチルシクロヘキサン、ベンゼン、トルエン、キシレン等が挙げられ、１種単独であるいは２種以上を組み合わせて用いることができる。
上記の溶剤のうち、炭酸ジメチル、酢酸メチル、酢酸エチル、メチルエチルケトン、アセチルアセトン、アセトンのうち少なくとも１種類を用いることが好ましく、炭酸ジメチル、酢酸メチルの何れかを用いることがより好ましく、酢酸メチルを用いることが特に好ましい。
【００８４】
＜重合開始剤＞
第二の溶液は、（ｅ）工程で光及び／又は熱による分子中に脂環構造を有する重合性化合物の重合を行うため、重合開始剤を含むことが好ましい。
重合開始剤としてはアセトフェノン類、ベンゾイン類、ベンゾフェノン類、ホスフィンオキシド類、ケタール類、アントラキノン類、チオキサントン類、アゾ化合物、過酸化物類、２，３−ジアルキルジオン化合物類、ジスルフィド化合物類、フルオロアミン化合物類、芳香族スルホニウム類、ロフィンダイマー類、オニウム塩類、ボレート塩類、活性エステル類、活性ハロゲン類、無機錯体、クマリン類などが挙げられる。重合開始剤の具体例、及び好ましい態様、市販品などは、特開２００９−０９８６５８号公報の段落［０１３３］〜［０１５１］に記載されており、本発明においても同様に好適に用いることができる。
【００８５】
上述の重合開始剤としては「最新ＵＶ硬化技術」｛（株）技術情報協会｝（１９９１年）、ｐ．１５９、及び、「紫外線硬化システム」加藤清視著（平成元年、総合技術センター発行）、ｐ．６５〜１４８にも種々の例が記載されており本発明に有用である。
【００８６】
市販の光開裂型の光ラジカル重合開始剤としては、ＢＡＳＦ社製（旧チバ・スペシャルティ・ケミカルズ（株））製の「イルガキュア６５１」、「イルガキュア１８４」、「イルガキュア８１９」、「イルガキュア９０７」、「イルガキュア１８７０」（ＣＧＩ−４０３／イルガキュア１８４＝７／３混合開始剤）、「イルガキュア５００」、「イルガキュア３６９」、「イルガキュア１１７３」、「イルガキュア２９５９」、「イルガキュア４２６５」、「イルガキュア４２６３」、「イルガキュア１２７」、“ＯＸＥ０１”等；日本化薬（株）製の「カヤキュアーＤＥＴＸ−Ｓ」、「カヤキュアーＢＰ−１００」、「カヤキュアーＢＤＭＫ」、「カヤキュアーＣＴＸ」、「カヤキュアーＢＭＳ」、「カヤキュアー２−ＥＡＱ」、「カヤキュアーＡＢＱ」、「カヤキュアーＣＰＴＸ」、「カヤキュアーＥＰＤ」、「カヤキュアーＩＴＸ」、「カヤキュアーＱＴＸ」、「カヤキュアーＢＴＣ」、「カヤキュアーＭＣＡ」など；サートマー社製の“Ｅｓａｃｕｒｅ（ＫＩＰ１００Ｆ，ＫＢ１，ＥＢ３，ＢＰ，Ｘ３３，ＫＴＯ４６，ＫＴ３７，ＫＩＰ１５０，ＴＺＴ）”等、及びそれらの組み合わせが好ましい例として挙げられる。
【００８７】
第二の溶液中の重合開始剤の含有量は、第二の溶液中に含まれる分子中に脂環構造を有する重合性化合物を重合させ、かつ開始点が増えすぎないように設定するという理由から、第二の溶液中の全固形分に対して、０．２〜１０質量％が好ましく、１〜５質量％がより好ましい。
【００８８】
（ｃ）工程における塗布方法は、前述の（ａ）工程における塗布方法と同じ方法を用いることができる。
【００８９】
［（ｄ）工程］
（ｄ）工程は、前述の第二塗布層に含まれる第二の溶媒を乾燥させる工程である。
乾燥方法としては、加熱処理が好ましく、４０〜１６０℃の雰囲気温度で加熱処理することが好ましく、５０〜１２０℃で加熱処理することがより好ましい。
乾燥する時間としては、３０秒〜１０分の処理であることが好ましく、１分〜５分の処理であることがより好ましい。
【００９０】
［（ｅ）工程］
（ｅ）工程は、前述の（ｃ）工程で設けられた第二塗布層に含まれる分子中に脂環構造を有する重合性化合物を、光及び／又は熱により重合して分子中に脂環構造を有する樹脂を得て、（Ｂ）層を得る工程である。
【００９１】
（熱による重合）
分子中に脂環構造を有する重合性化合物として、熱重合性の化合物を使用する場合、重合温度は、好ましくは６０〜２００℃、更に好ましくは８０〜１３０℃、最も好ましくは８０〜１１０℃である。支持体が高温で劣化しやすい場合には低温が好ましい。熱重合に要する時間は、３０秒〜６０分が好ましく、更に好ましくは１分〜２０分である。例えば、エポキシ基および/あるいはオキセタニル基を有する化合物と熱酸発生剤を重合開始剤として有する場合に熱重合を使用できる。
【００９２】
（光による重合）
分子中に脂環構造を有する重合性化合物として、光重合性の化合物を使用する場合、電離放射線による照射により重合することができる。さらには照射の前、照射と同時又は照射後の熱処理とを組み合わせることにより、重合することが有効である。例えば、エチレン性不飽和二重結合基を有する化合物と光ラジカル開始剤を有する場合、あるいはエポキシ基および/あるいはオキセタニル基を有する化合物と光酸発生剤を重合開始剤として有する場合に光重合を使用できる。
以下にいくつかの製造工程のパターンを示すが、これらに限定されるものではない。
照射前→  照射と同時  →照射後（−は熱処理を行っていないことを示す。）
（１）熱処理→電離放射線照射→  −
（２）熱処理→電離放射線照射→熱処理
（３）  −  →電離放射線照射→熱処理
その他、電離放射線照射時に同時に熱処理を行う工程も好ましい。
【００９３】
（熱処理）
本発明においては、上記のとおり、電離放射線による照射と組み合わせて熱処理を行うことが好ましい。熱処理は、支持体、塗布により形成された各層を含む構成層を損なうものでなければ特に制限はないが、好ましくは６０〜２００℃、更に好ましくは８０〜１３０℃、最も好ましくは８０〜１１０℃である。
【００９４】
温度を上げることにより、塗膜内で各成分の分布を調節したり、光重合の反応を制御することができる。熱処理に要する時間は、使用成分の分子量、その他成分との相互作用、粘度などにより異なるが、３０秒〜２４時間、好ましくは６０秒〜５時間、最も好ましくは３分〜３０分である。
【００９５】
フィルムの膜面温度を所望の温度にする方法に特に限定はないが、ロールを加熱してフィルムに接触させる方法、加熱した窒素を吹き付ける方法、遠赤外線又は赤外線の照射などが好ましい。特許２５２３５７４号明細書に記載の、回転金属ロールに温水や蒸気を流して加熱する方法も利用できる。一方、下記で述べる電離放射線の照射時においては、フィルムの膜面温度が上がる場合には、ロールを冷却してフィルムに接触させる方法が利用できる。
【００９６】
（電離放射線照射条件）
電離線放射線照射時の膜面温度については、特に制限はないが、ハンドリング性及び面内の性能の均一性から、一般に２０〜２００℃、好ましくは２０〜１５０℃、最も好ましくは４０〜１２０℃である。膜面温度がこの上限値以下であれば、バインダー中の低分子成分の流動性が上昇しすぎて面状が悪化したり、支持体が熱によりダメージを受けたりする問題が生じないので好ましい。またこの下限値以上であれば、重合反応の進行が十分で、塗膜の密着性が良好なものとなるので好ましい。
【００９７】
電離放射線の種類については、特に制限はなく、Ｘ線、電子線、紫外線、可視光、赤外線などが挙げられるが、紫外線を用いることが好ましい。例えば塗膜が紫外線重合性であれば、紫外線ランプにより１０ｍＪ／ｃｍ2〜１０００ｍＪ／ｃｍ2の照射量の紫外線を照射して重合するのが好ましい。照射の際には、前述のエネルギーを一度に当ててもよいし、分割して照射することもできる。特に塗膜の面内での性能ばらつきを少なくする点からは、紫外線を２〜８回程度に分割して照射することも好ましい。
【００９８】
（酸素濃度）
電離放射線照射時の工程内の酸素濃度は３体積％以下であることが好ましく、より好ましくは１％体積以下であり、更に好ましくは０．１体積％以下であり、最も好ましくは０．０３体積％以下である。酸素濃度３体積％以下で電離放射線を照射する工程に対して、その直前又は直後に酸素濃度３体積％以下の雰囲気下で維持する工程を設けることもできる。そうすることで、重合を十分に促進し、表面硬度、塗膜の密着性に優れた皮膜を形成することができる。
【００９９】
電離放射線による照射の前、照射と同時又は照射後の熱処理工程は、大気雰囲気下で行うことができるが、電離放射線照射時と同様に酸素濃度を低下させて行うことも好ましい。特に、重合開始剤や重合性化合物などの熱安定性が不十分なときは、酸素濃度を低下させて熱処理を行うことで、全重合工程終了後の膜の強度を強く保つことができる。
【０１００】
酸素濃度を低下させる手段としては、大気（窒素濃度約７９体積％、酸素濃度約２１体積％）を別の不活性気体で置換することが好ましく、特に好ましくは窒素で置換（窒素パージ）することである。電離放射線を照射する工程の前に、低酸素濃度（０．１体積％）の雰囲気下で搬送を行うことによって、塗膜表面及び内部の酸素濃度を有効に低減することができ、重合を促進することができる。
【０１０１】
［（ｆ）工程］
（ｆ）工程は、前述の（Ａ）層と（Ｂ）層を含む積層体を、前述の支持体から剥離する工程である。
【０１０２】
［（ｇ）工程］
（ｇ）工程は、ハードコート層形成用溶液を、第二塗布層又は（Ｂ）層上に塗布して、ハードコート層を形成する工程である。
ハードコート層形成用溶液には、ハードコート層の説明で記載した重合性化合物と、この重合性化合物を溶解又は分散できる溶媒を含むことが好ましい。この溶媒としては第二の溶媒と同様の溶媒が挙げられる。
ハードコート層形成用溶液の塗布方法は第一の溶液の塗布方法と同様である。
ハードコート層は、ハードコート層形成用溶液中の重合性化合物を光及び／又は熱により重合して樹脂として形成することが好ましい。重合方法については第二の溶液に含まれる分子中に脂環構造を有する重合性化合物の重合と同様である。
【０１０３】
＜溶融成膜＞
（Ａ）環状ポリオレフィン系樹脂を含む層を溶融製膜で作製する場合の本発明の光学フィルムの製造方法は、環状ポリオレフィン系樹脂を公知の溶融製膜法により製膜し、その後、前述の（ｃ）、（ｄ）、（ｅ）、（ｆ）工程を行うことが好ましい。
また、前述のと同様に、（ｇ）工程を有することが好ましい。
【０１０４】
［偏光板］
本発明の偏光板は、偏光子と前述の本発明の光学フィルムとを有する偏光板であって、偏光子、（Ａ）層、（Ｂ）層をこの順に有する。
図１に本発明の偏光板の一例を示す。図１の偏光板は、偏光子、（Ａ）層、（Ｂ）層、（Ｃ）層をこの順に有する。
本発明の光学フィルムは、偏光板用保護フィルムとして用いることができる。偏光板用保護フィルムとして用いる場合、偏光板の作製方法は特に限定されず、一般的な方法で作製することができる。本発明の光学フィルムをアルカリ処理し、偏光子に貼り合わせる方法がある。アルカリ処理の代わりに特開平６−９４９１５号、特開平６−１１８２３２号に記載されているような易接着加工を施してもよい。またコロナ処理などの表面処理を行ってもよい。光学フィルムの偏光子との貼合面は（Ａ）環状ポリオレフィン系樹脂を含有する層であることが好ましい。
保護フィルム処理面と偏光子を貼り合わせるのに使用される接着剤としては、例えば、ポリビニルアルコール、ポリビニルブチラール等のポリビニルアルコール系接着剤や、ブチルアクリレート等のビニル系ラテックス等が挙げられる。
【０１０５】
偏光子の本発明の光学フィルムを有する面とは反対の面に偏光板保護フィルム有していてもよい。この偏光板保護フィルムとしては特に限定されず、例えば環状ポリオレフィン系樹脂フィルム、セルロースアシレートフィルムなどを用いることができる。
【０１０６】
本発明の光学フィルムは、液晶表示装置の視認側偏光板の視認側（液晶セルから遠い側）の偏光板保護フィルムとして用いられることが好ましい。
【０１０７】
本発明の偏光板は、薄膜化の観点から、膜厚は４０μｍ以下が好ましく、より好ましくは５〜３０μｍ、更に好ましくは１０〜２５μｍである。
【０１０８】
（偏光子）
偏光板に用いられる偏光子は、ポリビニルアルコール系樹脂をヨウ素又は二色性色素で染色することにより得られる偏光子が好ましい。
偏光子の膜厚は、薄膜化の観点から、１０μｍ以下が好ましく、より好ましくは１〜１０μｍ、更に好ましくは２〜６μｍである。
偏光子の作製方法は、薄手偏光子の作製方法としては、例えば特許第４６９１２０５号公報などを参照することができる。
【０１０９】
［偏光板の製造方法］
本発明の偏光板の製造方法は、前述の光学フィルムの製造方法の（ｆ）工程で剥離された（Ａ）層と（Ｂ）層を含む積層体（本発明の光学フィルム）の（Ａ）層にコロナ処理等の表面処理を行い、別途作製した偏光子と（Ａ）層を貼り合わせる工程を有することが好ましい。
【０１１０】
＜画像表示装置＞
本発明の画像表示装置は、本発明の光学フィルム又は本発明の偏光板を含む。
画像表示装置としては、液晶表示装置であることが好ましい。液晶表示装置としては、ＴＮ、ＩＰＳ、ＦＬＣ、ＡＦＬＣ、ＯＣＢ、ＳＴＮ、ＥＣＢ、ＶＡ及びＨＡＮモードの液晶表示装置が好ましく、ＴＮ、ＯＣＢ、ＩＰＳ及びＶＡモードの液晶表示装置がより好ましい。また、上記表示モードを配向分割した表示モードも提案されている。本発明の光学フィルム又は偏光板は、いずれの表示モードの液晶表示装置においても有効である。また、透過型、反射型、半透過型のいずれの液晶表示装置においても有効である。
【実施例】
【０１１１】
以下、実施例により本発明を更に具体的に説明するが、本発明の範囲はこれによって限定して解釈されるものではない。なお、特別の断りの無い限り、「部」及び「％」は質量基準である。
【０１１２】
〔光学フィルムの作製〕
（（Ａ）環状ポリオレフィン系樹脂含有層形成用組成物の調製）
＜（Ａ）層形成用組成物Ａ１＞
下記各成分を混合した後、攪拌機をつけたガラス製セパラブルフラスコに仕込み、室温にて２４時間攪拌後、孔径２０μｍのポリプロピレン製デプスフィルターでろ過し、（Ａ）層形成用組成物Ａ１を得た。
【０１１３】
〔Ａ層形成用組成物Ａ１の組成〕
・ＡＰＥＬ６０１５Ｔ      ９．８質量部
・ＵＶ−１                ０．２質量部
・シクロヘキサン          ９０質量部
【０１１４】
＜（Ａ）層形成用組成物Ａ２〜Ａ７＞
各成分を下記表１のように変更したこと以外は、（Ａ）層形成用組成物Ａ１と同様にして、（Ａ）層形成用組成物Ａ２〜Ａ７を得た。
【０１１５】
【表１】
0005970508.tif 000029
【０１１６】
以下、使用した化合物について説明する。下記一般式（Ａ−ＩＶ）と一般式（Ａ−Ｖ）は、ともに一般式（Ａ−ＩＩ）の構造単位を含むものである。
・ＡＰＬ６０１５Ｔ：下記一般式（Ａ−ＩＶ）で表される環状ポリオレフィン樹脂（三井化学（株）製）
エチレンに由来する構造単位の含有率（Ｘ）：１９質量％
環状オレフィンに由来する構造単位の含有率（Ｙ）：８１質量％
ＭＦＲ：１０ｇ／１０ｍｉｎ
・ＡＰＬ８００８Ｔ：下記一般式（Ａ−ＩＶ）で表される環状ポリオレフィン樹脂（三井化学（株）製）
エチレンに由来する構造単位の含有率（Ｘ）：３８質量％
環状オレフィンに由来する構造単位の含有率（Ｙ）：６２質量％
ＭＦＲ：１５ｇ／１０ｍｉｎ
【０１１７】
【化２１】
0005970508.tif 000030
【０１１８】
・ＴＯＰＡＳ５０１３：下記一般式（Ａ−Ｖ）で表される環状ポリオレフィン樹脂（Polyplastics（株）製）
エチレンに由来する構造単位の含有率（Ｘ）：２３質量％
環状オレフィンに由来する構造単位の含有率（Ｙ）：７７質量％
ＭＦＲ：４９ｇ／１０ｍｉｎ
【０１１９】
【化２２】
0005970508.tif 000031
【０１２０】
・ＡＲＴＯＮ  Ｒ５０００：（ＪＳＲ（株）製）
これは下記繰り返し単位を有する樹脂（繰り返し単位の比はモル比）であり、一般式（Ａ−ＩＩＩ）で表される構造単位を含むものである。
【０１２１】
【化２３】
0005970508.tif 000032
【０１２２】
・ＵＶ−１：下記構造式で表される化合物
【０１２３】
【化２４】
0005970508.tif 000033
【０１２４】
・Ｘ−１：下記構造式で表される化合物
【０１２５】
【化２５】
0005970508.tif 000034
【０１２６】
（（Ｂ）分子中に脂環構造を有する、光及び／又は熱で重合した樹脂含有層形成用組成物の調製）
＜（Ｂ）層形成用組成物Ｂ１＞
下記各成分を混合した後、攪拌機をつけたガラス製セパラブルフラスコに仕込み、室温にて３０分攪拌後、孔径５μｍのポリプロピレン製デプスフィルターでろ過し、（Ｂ）層形成用組成物Ｂ１を得た。
〔（Ｂ）層形成用組成物Ｂ１の組成〕
・ＤＣＰ                        ２８．８質量部
・イルガキュア９０７                  １．２質量部
・シクロヘキサン                ４９質量部
・トルエン                      ２１質量部
【０１２７】
＜（Ｂ）層形成用組成物Ｂ２＞
（Ｂ）層形成用組成物Ｂ１で用いたＤＣＰをＡ−ＤＣＰに変更したこと以外は、（Ｂ）層形成用組成物Ｂ１と同様にして、（Ｂ）層形成用組成物Ｂ２を得た。
【０１２８】
＜（Ｂ）層形成用組成物Ｂ３＞
（Ｂ）層形成用組成物Ｂ１で用いたＤＣＰをＡＤＤＡに変更したこと以外は、（Ｂ）層形成用組成物Ｂ１と同様にして、（Ｂ）層形成用組成物Ｂ３を得た。
【０１２９】
以下、使用した化合物について説明する。
【０１３０】
・ＤＣＰ：トリシクロデカンジメタノールジメタクリレート（新中村化学工業（株）製）
これは、前述の例示化合物Ｍ−４に相当する化合物である。
【０１３１】
【化２６】
0005970508.tif 000035
【０１３２】
・Ａ−ＤＣＰ：トリシクロデカンジメタノールジアクリレート（新中村化学工業（株）製）
これは、前述の例示化合物Ｍ−５に相当する化合物である。
【０１３３】
【化２７】
0005970508.tif 000036
【０１３４】
・ＡＤＤＡ：1,3-アダマンタンジメタノールジアクリレート
これは、前述の例示化合物Ｍ−７に相当する化合物である。
【０１３５】
【化２８】
0005970508.tif 000037
【０１３６】
（（Ｃ）ハードコート層形成用組成物の調製）
下記の組成の各成分を混合した後、孔径３０μｍのポリプロピレン製フィルターでろ過して、（Ｃ）ハードコート層用塗布液を調製した。
【０１３７】
【表２】
0005970508.tif 000038
【０１３８】
＊１：「ＵＶ１７００Ｂ」（日本合成社製）
＊２：  イルガキュア１８４（ＢＡＳＦ社製（旧チバ・スペシャルティ・ケミカルズ（株）製））
【０１３９】
（光学フィルム１の作製）
透光性支持体（セルローストリアセテート(ＴＡＣ)：富士フイルム（株）製 ＴＤ８０ＵＬ）上に、前述の（Ａ）層形成用組成物Ａ１を特開２００６−１２２８８９号公報実施例１記載のスロットダイを用いたダイコート法で、搬送速度１０ｍ／分の条件で乾燥後の膜厚が１０μｍとなるように塗布し、３０℃で１分乾燥させた。
【０１４０】
続いて、（Ａ）層上に、（Ｂ）層形成用組成物Ｂ１を同様の方法で乾燥後の膜厚が５μｍとなるように塗布し、１２０℃で５分乾燥させた。その後、更に窒素パージ下酸素濃度約０．０１体積％で１６０Ｗ／ｃｍの空冷メタルハライドランプ（アイグラフィックス（株）製）を用いて、照度４００ｍＷ／ｃｍ２、照射量３００ｍＪ／ｃｍ２の紫外線を照射した。
続いて、（Ｂ）層上に、（Ｃ）ハードコート層形成用組成物を、マイクログラビア塗工方式で、搬送速度３０ｍ／分の条件で塗布した。６０℃で１５０秒乾燥の後、窒素パージ（酸素濃度０．５体積％以下）しながら、１６０Ｗ／ｃｍの空冷メタルハライドランプ（アイグラフィックス（株）製）を用いて、照度４００ｍＷ／ｃｍ２、照射量１５０ｍＪ／ｃｍ２の紫外線を照射し、厚み５μｍの（Ｃ）ハードコート層を形成した。
続いて、（Ａ）層、（Ｂ）層、（Ｃ）層の積層体をＴＡＣ支持体から剥離した。
この様にして、（Ａ）層、（Ｂ）層、（Ｃ）層をこの順に有する光学フィルム１を作製した。
【０１４１】
（光学フィルム２〜８の作製）
光学フィルム１の作製において、（Ａ）層形成用組成物、（Ｂ）層形成用組成物及び（Ｃ）層形成用組成物の種類、各層の膜厚を表３に示すように変更した以外は同様にして光学フィルム２〜８を作製した。
【０１４２】
（光学フィルム９〜１０の作製）
光学フィルム１の作製において、（Ａ）層形成用組成物の種類、膜厚を表３に示すように変更し、（Ｂ）層及び（Ｃ）層を設けない以外は同様にして光学フィルム９〜１０を作製した。
【０１４３】
（光学フィルム１１の作製）
（Ａ）層形成用組成物Ａ７を２８０℃で溶融し、膜厚が１０μｍとなるようにして、光学フィルム１１を得た。
【０１４４】
（光学フィルム１２の作製）
（Ａ）層形成用組成物Ａ７を２８０℃で溶融し、膜厚が１０μｍとなるようにした後、光学フィルム１と同様に（Ｂ）層と（Ｃ）層を形成し、光学フィルム１２を作製した。
【０１４５】
（光学フィルム１３の作製）
（Ａ）層形成用組成物Ａ７を２８０℃で溶融し、膜厚が１０μｍとなるようにし、一方の面に１５００Ｗ・ｍｉｎ／ｍ２の条件でコロナ処理を施した。前述のコロナ処理を施した面に、（Ｃ）層形成用組成物を光学フィルム１と同様に形成して光学フィルム１３を得た。
【０１４６】
（光学フィルム１４の作製）
（Ａ）層形成用組成物Ａ７を２８０℃で溶融し、膜厚が４０μｍとなるように形成して光学フィルム１４を得た。
【０１４７】
（光学フィルム１５の作製）
（Ａ）層形成用組成物Ａ７を２８０℃で溶融し、膜厚が４０μｍとなるようにし、一方の面に１５００Ｗ・ｍｉｎ／ｍ2の条件でコロナ処理を施した。前述のコロナ処理を施した面に、（Ｃ）層形成用組成物を光学フィルム１と同様に形成して光学フィルム１５を得た。
【０１４８】
【表３】
0005970508.tif 000039
【０１４９】
［光学フィルムの評価］
作製した光学フィルム１〜８、１２、１３、１５について下記の物性測定と評価を行った。
【０１５０】
（鉛筆硬度評価）
ハードコート層を有する各光学フィルムを２５℃、相対湿度６０％の条件で２時間調湿した後、ＪＩＳ  Ｓ  ６００６が規定する試験用鉛筆（３Ｈ）を用いて、ハードコート層表面に対して、ＪＩＳ  Ｋ  ５４００が規定する鉛筆硬度評価法に従い、５００ｇのおもりを用いて各硬度の鉛筆で引っ掻きを５回繰り返し、傷跡が残らない回数をカウントした。傷跡が残らない回数が３回以上であれば許容できる。
【０１５１】
（ハードコート層の密着性評価）
ハードコート層の密着性評価を、下記の方法で行った。
ＪＩＳ  Ｋ  ５６００に準処した碁盤目試験を行った。具体的には光学フィルムのハードコート層表面上に１ｍｍ間隔で縦横に１１本の切れ込みを入れて１ｍｍ角の碁盤目を１００個作った。この上に透明感圧付着テープ（ニチバン株式会社製、セロテープ（登録商標）ＣＴ−１５Ｓ）を貼り付け、素早く剥がし剥がれた箇所を目視観察により密着評価した。測定用サンプルは密着性評価前に温度２５℃湿度６０％の部屋で２時間以上調湿した後に評価した。
密着性  Ａ：剥がれ箇所０〜１０マス
密着性  Ｂ：剥がれ箇所１１〜４９マス
密着性  Ｃ：剥がれ箇所５０マス〜９９マス
密着性  Ｄ：剥がれ箇所１００マス以上（テープを貼った部分全部）
上記評価のＡ又はＢが許容水準である。
【０１５２】
(面状評価)
各光学フィルムを平滑な台上に２ｍの長さで広げて面状を目視にて評価し、以下の基準で判定した。
Ａ：面内にシワ、たるみなどが視認できず許容できる
Ｂ：面内にわずかなシワ、たるみなどが視認されるが許容できる
Ｃ：面内に著しいシワ、たるみなどが視認され許容できない
【０１５３】
得られた評価結果を表４に示す。
【０１５４】
【表４】
0005970508.tif 000040
【０１５５】
＜偏光板の作製＞
（光学フィルムのコロナ処理）
上記で作製した光学フィルム１〜８の（Ａ）層の（Ｂ）層及び（Ｃ）層が形成されていない面に、１５００Ｗ・ｍｉｎ／ｍ２の条件でコロナ放電照射を施した。光学フィルム１２、１３、１５にも同様にコロナ処理を施した。
また、上記で作製した光学フィルム９〜１１、１４の（Ａ）層の上面（支持体と反対側の面）に、同様のコロナ処理を施した。
【０１５６】
（偏光子の作製）
・膜厚３μｍの偏光子は、特許第４６９１２０５号公報の実施例１に従って作製した。
・膜厚２０μｍの偏光子は以下のように作製した。
平均重合度約２４００、ケン化度９９．９モル％以上のポリビニルアルコールからなる厚み７５μｍのポリビニルアルコールフィルムを、３０℃の純水に浸漬した後、ヨウ素／ヨウ化カリウム／水の質量比が０．０２／２／１００の水溶液に３０℃で浸漬した。その後、ヨウ化カリウム／ホウ酸／水の質量比が１２／５／１００の水溶液に５６．５℃で浸漬した。
引き続き、８℃の純水で洗浄した後、６５℃で乾燥して、ポリビニルアルコールフィルムにヨウ素が吸着配向された偏光フィルム（偏光子）を得た。延伸は、主に、ヨウ素染色およびホウ酸処理の工程で行ない、トータル延伸倍率は５．３倍であった。
【０１５７】
（貼り合わせ）
偏光板保護フィルムＡとして、上記コロナ処理後の光学フィルム１〜８、１２、１３、１５のコロナ処理を施した面（（Ａ）層）と偏光子をＰＶＡ系接着剤で貼り合わせた。
また、偏光板１、２、４〜１４では、偏光子のもう一方の面に、偏光板保護フィルムＢとして、光学フィルム９〜１１、１４を同様にコロナ処理したものをＰＶＡ系接着剤で貼り合わせた。その後熱乾燥して各偏光板試料を作製した。
各偏光板試料に用いた保護フィルムＡ、偏光子、保護フィルムＢを下記表５に示す。
【０１５８】
＜湿熱耐久性の評価＞
上記で作製した各偏光板試料について、波長４１０ｎｍにおける直交透過率ＣＴを、日本分光（株）製自動偏光フィルム測定装置ＶＡＰ−７０７０を用いて測定した。測定では、４１０ｎｍで測定し、１０回測定の平均値を用いた。
湿熱耐久性試験は偏光板をガラスに粘着剤を介して貼り付けた形態で次のように行った。ガラスの上に偏光板を貼り付けたサンプル（約５ｃｍ×５ｃｍ）を作製した。このとき、保護フィルムＢ又は偏光子がガラス側となるように貼り合わせた。このサンプルの保護フィルムＡ側を光源に向けてセットして、偏光板の直交透過率を測定した。
その後、６０℃、相対湿度９０％の環境下で１０００時間保存した後について同様の手法で直交透過率を測定した。経時前後の直交透過率の変化を求め、これを偏光子耐久性として表５にその結果を記載した。
ここで、直交透過率の変化量とは下記式で算出されるものである。
直交透過率の変化量（％）＝湿熱耐久性試験後の直交透過率（％）−湿熱耐久性試験前の直交透過率（％）
Ａ：直交透過率の変化量が０．０６％未満
Ｂ：直交透過率の変化量が０．０６％以上、０．０８％未満
Ｃ：直交透過率の変化量が０．０８％以上、０．１％未満
Ｄ：直交透過率の変化量が０．１％以上
上記評価のＡ〜Ｃが許容水準である。 
【０１５９】
【表５】
0005970508.tif 000041
【図１】
0005970508.tif 000049